【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
二重硬度鋼物品であって、
第１の合金硬度を有する第１の空気硬化性合金鋼部品と、
前記第１の空気硬化性合金鋼部品の硬度が第２の空気硬化性合金鋼部品の硬度よりも大きい、第２の部品硬度を有する前記第２の空気硬化性合金鋼部品と、
前記第１の空気硬化性合金鋼部品と前記第２の空気硬化性合金鋼部品との間に存在する冶金学的接合と、を含む、
二重硬度鋼物品。
【請求項２】
前記第１の空気硬化性合金鋼部品は、少なくとも５７４ＢＨＮの硬度を有し、
前記第２の空気硬化性合金鋼部品は、４７７ＢＨＮ〜５３４ＢＨＮ（境界値も含む）の範囲の硬度を有する、
請求項１に記載の二重硬度鋼物品。
【請求項３】
前記第１の空気硬化性合金鋼部品および前記第２の空気硬化性合金鋼部品のうちの少なくとも１つは、４００ＢＨＮの合金鋼、５００ＢＨＮの合金鋼、６００ＢＨＮの合金鋼、および７００ＢＨＮの合金鋼からなる群から個別に選択される、
請求項１に記載の二重硬度鋼物品。
【請求項４】
前記第１の空気硬化性合金鋼部品および前記第２の空気硬化性合金鋼部品のうちの少なくとも１つは、ニッケル−モリブデン−クロム合金鋼を含む、請求項１に記載の二重硬度鋼物品。
【請求項５】
前記第２の空気硬化性合金鋼部品は、自己焼戻し合金鋼を含む、請求項１に記載の二重硬度鋼物品。
【請求項６】
前記第１の空気硬化性合金鋼部品は、重量パーセント単位で、
０．４２〜０．５２の炭素と、
３．７５〜４．２５のニッケルと、
１．００〜１．５０のクロムと、
０．２２〜０．３７のモリブデンと、
０．２０〜１．００のマンガンと、
０．２０〜０．５０のケイ素と、
最大０．０２０のリンと、
最大０．００５の硫黄と、
残部の鉄及び不純物と、
を含む、請求項１に記載の二重硬度鋼物品。
【請求項７】
前記第２の空気硬化性合金鋼部品は、重量パーセント単位で、
０．２２〜０．３２の炭素と、
３．５０〜４．００のニッケルと、
１．６０〜２．００のクロムと、
０．２２〜０．３７のモリブデンと、
０．８０〜１．２０のマンガンと、
０．２５〜０．４５のケイ素と、
最大０．０２０のリンと、
最大０．００５の硫黄と、
残部の鉄及び不純物と、
を含む、請求項１に記載の二重硬度鋼物品。
【請求項８】
前記物品は、二重硬度鋼装甲、二重硬度ブラスト保護外殻、二重硬度ブラスト保護Ｖ字形外殻、二重硬度ブラスト保護車両底部、および二重硬度ブラスト保護囲いから選択される、請求項１に記載の二重硬度鋼物品。
【請求項９】
前記第１の空気硬化性合金鋼部品は、５５〜６５Ｒｃの第１の部品硬度を有する、請求項１に記載の二重硬度鋼物品。
【請求項１０】
前記第２の空気硬化性合金鋼部品は、４５〜５５Ｒｃの第２の部品硬度を有する、請求項１に記載の二重硬度鋼物品。
【請求項１１】
前記第１の空気硬化性空気合金鋼部品は、前記第２の部品硬度よりも１０〜１５Ｒｃポイント大きい第１の部品硬度を有する、請求項９に記載の二重硬度鋼物品。
【請求項１２】
前記第１の空気硬化性合金鋼部品は、ＭＩＬ−ＤＴＬ−３２３３２（ＭＲ）規格に適合する、請求項１に記載の二重硬度鋼物品。
【請求項１３】
前記第２の空気硬化性合金鋼部品は、ＭＩＬ−ＤＴＬ−４６１００Ｅ（ＭＲ）規格に適合する、請求項１に記載の二重硬度鋼物品。
【請求項１４】
二重硬度鋼装甲であって、
少なくとも５７４ＢＨＮの第１の部品硬度を有し、かつ重量パーセント単位で、
０．４２〜０．５２の炭素と、
３．７５〜４．２５のニッケルと、
１．００〜１．５０のクロムと、
０．２２〜０．３７のモリブデンと、
０．２０〜１．００のマンガンと、
０．２０〜０．５０のケイ素と、
最大０．０２０のリンと、
最大０．００５の硫黄と、
残部の鉄及び不純物と、を含む、第１の空気硬化性合金鋼部品と、
４７７ＢＨＮ〜５３４ＢＨＮの範囲の第２の部品硬度を有し、かつ重量パーセント単位で、
０．２２〜０．３２の炭素と、
３．５０〜４．００のニッケルと、
１．６０〜２．００のクロムと、
０．２２〜０．３７のモリブデンと、
０．８０〜１．２０のマンガンと、
０．２５〜０．４５のケイ素と、
最大０．０２０のリンと、
最大０．００５の硫黄と、
残部の鉄及び不純物と、を含む、第２の空気硬化性合金鋼部品と、
前記第１の空気硬化性合金鋼部品と前記第２の空気硬化性合金鋼部品との間に存在する冶金学的接合領域と、
を含む、二重硬度鋼装甲。
【請求項１５】
二重硬度鋼物品を製造する方法であって、
第１の噛合面を備え、かつ第１の部品硬度を有する、第１の空気硬化性合金鋼部品を提供することと、
第２の噛合面を備え、かつ第２の部品硬度を有し、前記第１の部品硬度は前記第２の部品硬度よりも大きい、第２の空気硬化性合金鋼部品を提供することと、
前記第１の空気硬化性合金鋼部品および前記第２の空気硬化性合金鋼部品を、前記第１の噛合面の少なくとも一部が前記第２の噛合面の少なくとも一部に接触するように配置することと、
前記第１の空気硬化性合金鋼部品を前記第２の空気硬化性合金鋼に冶金学的に固定して、冶金学的に固定されたアセンブリを形成することと、
前記冶金学的に固定されたアセンブリを熱間圧延して、前記第１の噛合面と前記第２の噛合面との間に冶金学的接合を形成することと、
前記熱間圧延されたアセンブリを冷却することと、
を含む、方法。
【請求項１６】
前記配置するステップの前に、前記第１の噛合面および前記第２の噛合面のうちの少なくとも１つの少なくとも一部を研磨することを更に含む、請求項１５に記載の方法。
【請求項１７】
前記第１の空気硬化性合金鋼部品を前記第２の空気硬化性合金鋼部品に冶金学的に固定して、冶金学的に固定されたアセンブリを形成することは、前記第１の噛合面の周辺部の少なくとも一部と前記第２の噛合面の周辺部とをともに溶接することを含む、請求項１５に記載の方法。
【請求項１８】
前記第１の空気硬化性合金鋼部品を前記第２の空気硬化性合金鋼部品に冶金学的に固定して、冶金学的に固定されたアセンブリを形成することは、前記第１の噛合面の少なくとも一部と前記第２の噛合面の一部とを爆着することを含む、請求項１５に記載の方法。
【請求項１９】
前記冶金学的に固定されたアセンブリを熱間圧延することは、前記冶金学的に固定されたアセンブリを二重硬度鋼装甲に好適な厚さに熱間圧延することを含む、請求項１５に記載の方法。
【請求項２０】
前記冶金学的に固定されたアセンブリを熱間圧延することは、前記冶金学的に固定されたアセンブリを中間の大きさに熱間圧延することと、前記冶金学的に固定されたアセンブリの少なくとも１つの外面をグリットブラストすることと、前記グリットブラストされたアセンブリを二重硬度鋼装甲に好適な厚さに熱間圧延することと、を含む、請求項１５に記載の方法。
【請求項２１】
前記冶金学的に固定されたアセンブリを熱間圧延することは、２１００°Ｆ（１１４９℃）〜７００°Ｆ（３７１．１℃）の範囲の熱間圧延温度で熱間圧延することを含む、請求項１５に記載の方法。
【請求項２２】
熱間圧延することは、前記第１または前記第２の合金鋼部品のより高い融解温度を有する合金の融解温度よりも０．５倍大きく、かつ最大で前記第１または前記第２の合金鋼部品の初期融解が生じない温度である温度範囲内の熱間圧延温度で熱間圧延することを含む、請求項１５に記載の方法。
【請求項２３】
前記二重硬度合金鋼物品は、
少なくとも５７４ＢＨＮの硬度を有する第１の空気硬化性合金鋼領域と、
４７７ＢＨＮ〜５３４ＢＨＮ（境界値も含む）の範囲の硬度を有する第２の空気硬化性合金鋼領域と、
前記第１の空気硬化性合金鋼領域と前記第２の空気硬化性合金鋼領域との間の冶金学的接合と、備える、
請求項１５に記載の方法。
【請求項２４】
前記第１の空気硬化性合金鋼部品および前記第２の空気硬化性合金鋼部品のうちの少なくとも１つは、４００ＢＨＮの合金鋼、５００ＢＨＮの合金鋼、６００ＢＨＮの合金鋼、および７００ＢＨＮの合金鋼からなる群から個別に選択される合金を含む、請求項１５に記載の方法。
【請求項２５】
前記第１の空気硬化性合金鋼部品および前記第２の空気硬化性合金鋼部品のうちの少なくとも１つは、ニッケル−モリブデン−クロム合金鋼を含む、請求項１５に記載の方法。
【請求項２６】
前記第２の空気硬化性合金鋼部品は、自己焼戻し合金鋼を含む、請求項１５に記載の方法。
【請求項２７】
前記第１の空気硬化性合金鋼部品は、重量パーセント単位で、
０．４２〜０．５２の炭素と、
３．７５〜４．２５のニッケルと、
１．００〜１．５０のクロムと、
０．２２〜０．３７のモリブデンと、
０．２０〜１．００のマンガンと、
０．２０〜０．５０のケイ素と、
最大０．０２０のリンと、
最大０．００５の硫黄と、
残部の鉄及び不純物と、
を含む、請求項１５に記載の方法。
【請求項２８】
前記第２の空気硬化性合金鋼部品は、重量パーセント単位で、
０．２２〜０．３２の炭素と、
３．５０〜４．００のニッケルと、
１．６０〜２．００のクロムと、
０．２２〜０．３７のモリブデンと、
０．８０〜１．２０のマンガンと、
０．２５〜０．４５のケイ素と、
最大０．０２０のリンと、
最大０．００５の硫黄と、
残部の鉄及び不純物と、
を含む、請求項１５に記載の方法。
【請求項２９】
前記第１の空気硬化性合金鋼部品は、５５〜６５Ｒｃの第１の部品硬度を有し、
前記第２の空気硬化性合金鋼部品は、４５〜５５Ｒｃの第２の部品硬度を有し、
前記第１の空気硬化性空気合金鋼部品は、前記第２の部品硬度よりも１０〜１５Ｒｃポイント大きい第１の部品硬度を有する、
請求項１５に記載の方法。
【請求項３０】
前記第１の空気硬化性合金鋼部品は、ＭＩＬ−ＤＴＬ−３２３３２（ＭＲ）規格に適合する、請求項１５に記載の方法。
【請求項３１】
前記第２の空気硬化性合金鋼部品は、ＭＩＬ−ＤＴＬ−４６１００Ｅ（ＭＲ）規格に適合する、請求項１５に記載の方法。